(57)【特許請求の範囲】
【請求項１】
テブコナゾールおよび２−ピリジンチオール−１−オキサイド亜鉛からなる群から選ばれる、一種以上の抗菌剤または防黴剤と、アルミナセメントとを含んでなる、セメント系目地材。
【請求項２】
前記アルミナセメントを２０重量％以上含んでなる、請求項１に記載のセメント系目地材。
【請求項３】
前記抗菌剤または防黴剤を合計０．０１〜５．０重量％含んでなる、請求項１または２に記載のセメント系目地材。
【請求項４】
前記セメント系目地材が骨材を含んでなる、請求項１〜３いずれか一項に記載のセメント系目地材。
【請求項５】
前記骨材を７０重量％以下含んでなる、請求項４に記載のセメント系目地材。
【請求項６】
前記骨材が珪砂、水酸化アルミニウムおよび炭酸カルシウムからなる群より選ばれる一種以上の骨材である、請求項４または５に記載のセメント系目地材。
【請求項７】
前記セメント系目地材が添加剤を含んでなる、請求項１〜６いずれか一項に記載のセメント系目地材。
【請求項８】
前記添加剤を１０重量％以下含んでなる、請求項７に記載のセメント系目地材。
【請求項９】
前記添加剤が、混和剤、防水剤、顔料、保水材、硬化調整剤から選ばれる一種以上の添加物である、請求項７または８に記載のセメント系目地材。
【発明の詳細な説明】
【０００１】
【発明の背景】
発明の分野
本発明は、セメント系目地材に関し、詳しくは抗菌防黴性を付与したタイル目地用セメント系目地材に関する。
【０００２】
背景技術
タイルとタイルの間に設けられる空隙（いわゆる目地部）に充填される目地材としては、一般にポルトランドセメントを結合材とし、骨材として珪砂、炭酸カルシウムなどを含むセメント系目地材が使用されている。
【０００３】
このようなセメント系目地材は、ポルトランドセメントの水和反応によって、硬化するが、この水和反応時に多量の気孔を生成し、その気孔部分に種々の介在物を堆積しやすい。この介在物が無機物の場合は、洗剤などを用いた洗浄によって比較的容易に除去することができるが、有機物の場合は、大気中に由来するカビや病原菌の栄養源となるため、目地部を頻繁に洗浄しない限りこれらの菌類が繁殖し、繁殖後の除去が困難となっている。
【０００４】
このような菌類の繁殖を防ぐために、従来から目地材の成分として抗菌剤や防黴剤を添加することが試みられている。しかしながら、ポルトランドセメントは、水和反応時に水酸化カルシウムを溶出しｐＨ１２〜１３の高アルカリ状態になるため、抗菌剤や防黴剤の大半は分解し、効力が著しく低下してしまい、十分な抗菌防黴効果は得られていない。
【０００５】
これらの状況を検討して開発された防黴剤としては特願平３−１０２７９２号に示される２，３，３−トリヨードアリルアルコール等が知られているが、目地材に用いた場合、抗菌防黴剤としての効力は維持するが、基材との反応や紫外線によって分解し、場合によってヨード臭を発生したり黄変することがあった。このため、目地詰め作業及び意匠性において、目地材への適用は難しかった。
【０００６】
基材自体を中性化し、抗菌剤と防黴剤を広範に使用できるようにした目地材としては、本発明者らによる特願平５−１６５３６６号に示される石膏とアクリルエマルジョンを使用した目地材がある。この目地材と、特に限定されない幾つかの抗菌剤と防黴剤を使用することで、優れた抗菌防黴性を発揮し、ヨード臭、黄変などの不具合もないことが確かめられている。ただし、粘性が高いため付着性が強く、目地詰め作業に時間がかかり、また、価格においても高価であり、従来のセメント系目地材に比較して劣っていた。
【０００７】
【発明の概要】
本発明者らは、今般、このようなセメント系目地材において、アルミナセメントを結合材とし、特定の抗菌剤または防黴剤を含有させることで、好適なセメント系目地材が提供できる、とりわけ抗菌剤または防黴剤としての効力が持続し、異臭、黄変などの不具合もなく、安価なセメント系目地材を提供できるとの知見を得た。本発明はかかる知見に基づくものである。
【０００８】
従って、本発明は、抗菌防黴性の付与された好適なセメント系目地材の提供をその目的としている。
【０００９】
そして、本発明は、
テブコナゾール、２−ピリジンチオール−１−オキサイド亜鉛、２，４，４’−トリクロロ−２’−ヒドロオキシジフェニルエーテルおよび１０−１０’オキシビスフェノキシアルシンからなる群から選ばれる、一種以上の抗菌剤または防黴剤と、アルミナセメントとを含んでなる、セメント系目地材である。
【００１０】
【発明の具体的説明】
抗菌剤および防黴剤
本発明において用いられる抗菌剤または防黴剤は、  テブコナゾール、２−ピリジンチオール−１−オキサイド亜鉛、２，４，４’−トリクロロ−２’−ヒドロオキシジフェニルエーテルおよび１０−１０’オキシビスフェノキシアルシンから選ばれる。
【００１１】
これらの、抗菌剤および防黴剤の合計量は、セメント系目地材全体に対して０．０１〜５．０重量％程度とするのが好ましく、より好ましくは０．１〜１．０重量％程度である。
【００１２】
アルミナセメント
本発明において用いるアルミナセメントは、水和反応の過程において、析出相の大半が水酸化アルミニウムであるため、呈するｐＨが１０〜１１であり、ポルトランドセメントよりもｐＨが低いので、抗菌剤および防黴剤の分解を低減する。したがって、一般の抗菌剤または防黴剤を用いた場合は、分解される量に相当する量を追加して用いれば分解しない場合と同程度の防菌防黴効果は得ることができる。しかし、本発明においては、上記特定の抗菌剤または防黴剤と組み合わされることで特に意外にも実質的に分解される量を考慮しなくてもよい。すなわち、抗菌剤または防黴剤を増量することなしに十分な抗菌防黴効果を得ることができるといった顕著な効果を発現する。これにより、高価な抗菌剤または防黴剤の使用量を大きく減らすことができ、このことはコストダウンの観点からも顕著な効果である。また、作業性もよく、品質においても変色等もなく、意匠性にも優れている。
【００１３】
アルミナセメントとしては、アルミン酸カルシウムを主成分とする一般的なものを使用でき、特に制限はされない。
【００１４】
アルミナセメントの含有量は、目地基材の強度維持のため、セメント系目地材全体に対して２０重量％以上とするのが好ましく、より好ましくは３０〜５０重量％程度である。
【００１５】
骨材
本発明のセメント系目地材には骨材を用いることができる。骨材としては、一般的に目地材に配合されるものであれば特に制限されないが、例えば、珪砂、水酸化アルミニウム、炭酸カルシウムなどがあげられる。
【００１６】
骨材の含有量は、セメント系目地材全体に対して７０重量％以下とするのが好ましく、より好ましくは５０〜７０重量％程度である。
【００１７】
添加剤
本発明のセメント系目地材には、通常のセメント系目地材に用いる添加剤を用いることができる。このようなものとしては、例えば混和剤、防水剤、顔料、保水剤、硬化調整剤（硬化促進剤、凝結遅延剤）などがあげられる。
【００１８】
このような添加剤の含有量としては、セメント系目地材全体に対して１０重量％以下とするのが好ましく、より好ましくは１．０〜３．０重量％程度である。
【００１９】
【実施例】
以下本発明を以下の実施例によって詳細に説明するが、本発明はこれらに限定されるものではない。
【００２０】
本発明のセメント系目地材の試料調製は次のように行った。まず、第１表中の調合比により混合した目地材に水を添加し、練り、耳たぶ程度の硬さとした後、２．５ｃｍ角、２ｍｍの厚さに成形し試験片とした。これらの試験片を炭酸ガスインキュベーターに１４８時間保存し、ｐＨ値を７．０〜８．９に調整した。これらの試験片を直径９０ｍｍのシャーレの中央に置き、ポテトデキストロース寒天培地２５ｍｌを加えて固化させた。固化した寒天培地上に各試験菌の胞子懸濁液（１．０×１０6 個／ｍｌ）０．１ｍｌを塗布し、２８℃において７日間インキュベートを行った。７日後に菌株の生育が抑えられる程度を評価した。
【００２１】
本発明のセメント系目地材と比較例のセメント系目地材の抗菌防黴性の実験結果は、第１表に示される通りであった。
【００２２】
【表１】
0003734106.tif 000002